ОПТИКОПЕРЕМЕННЫЕ ЗАЩИТНЫЕ НИТИ И ПОЛОСЫ
OPTICALLY VARIABLE PROTECTIVE THREADS AND STRIPS

Область техники, к которой относится изобретение
Настоящее изобретение относится к области защиты ценных документов и ценных коммерческих товаров от подделки и незаконного воспроизведения. В частности, настоящее изобретение относится к области защитных нитей или полос, которые можно вводить в состав защищенных документов изнутри или снаружи, и к защищенным документам, содержащим упомянутые нити или полосы.
Уровень техники
В условиях постоянно улучшающегося качества цветных фотокопий и печати и в попытке защитить защищенные документы, такие как банкноты, ценные бумаги или карты, транспортные карты или билеты, акцизные ленты и этикетки изделий от подделки, фальсификации и незаконного воспроизведения, обычной практикой стало введение в состав этих документов различных средств защиты. Типичные примеры средств защиты включают в себя защитные нити или полосы, отверстия, волокна, конфетти, фольгу, наклейки, голограммы, водяные знаки, защитные чернила, содержащие оптикопеременные пигменты, магнитные или способные к намагничиванию тонкопленочные интерферирующие пигменты, частицы, покрытые интерферирующим веществом, термохромные пигменты, фотохромные пигменты, люминесцентные, абсорбирующие инфракрасные лучи или абсорбирующие ультрафиолетовые лучи, или магнитные соединения.
Защитные нити, встроенные в подложку, известны специалистам в данной области как эффективное средство защиты защищенных документов и банкнот от подделки. Здесь можно сделать ссылку на документы US 0964014; US 4652015; US 5068008; US 5324079; WO 90/08367; WO 92/11142; WO 96/04143; WO 96/39685; WO 98/19866; EP-A 0021350; EP-A 0185396; EP-A 0303725; EP-A 0319157; EP-A 0518740; EP-A 0608078; EP-A 0635431; и EP-A 1498545, а также на документы, процитированные в них. Защитная нить представляет собой металлическое или пластиковое волокно, которое в процессе производства внедряют в подложку, служащую для печати защищенных документов или банкнот. Защитные нити или полосы несут особые защитные элементы, служащие для общедоступной и/или машинной аутентификации защищенного документа, в особенности банкнот. Пригодные для такой цели защитные элементы включают в себя, без ограничений, металлизацию, оптикопеременные соединения, люминесцентные соединения, микротексты и магнитные объекты.
С целью защиты ценных документов, таких как банкноты, от подделки оптикопеременные защитные нити или полосы, характеризующиеся искажением или изменением цвета при изменении угла наблюдения, были предложены как защитные объекты, которые должны быть введены в состав упомянутых ценных документов изнутри или снаружи. Защита от подделки основана на цветопеременном эффекте, который оптикопеременные защитные элементы передают наблюдателю в зависимости от угла зрения или направления наблюдения.
Документ WO 2004/048120 раскрывает защитные элементы, содержащие по меньшей мере два соседних участка, где один из участков является оптикопеременным, а другой участок содержит слой из материала с постоянным отражением. Раскрываемый защитный элемент содержит участки, образующие области без материала, образующие графические метки, знаки и нечто подобное, что может быть обнаружено визуально.
Документ US 2007/0241553 раскрывает защитные элементы для защиты ценных товаров, имеющие оптикопеременный слой, который вызывает различные цветовые впечатления при различных углах зрения и, в покрывающей области, полупрозрачный чернильный слой, размещенный поверх оптикопеременного, причем цветовое впечатление от оптикопеременного слоя совпадает с цветовым впечатлением от полупрозрачного чернильного слоя в покрывающей области, если смотреть в определенных условиях просмотра.
Документ WO 2007/042865 раскрывает защитные элементы, содержащие по меньшей мере две смежные области, имеющие идентичную или различающуюся оптикопеременную окраску. Раскрываемый защитный элемент, кроме того, содержит одиночную графическую маркировку, которая непрерывно пересекает две области, имеющие различное окрашивание, так, что графическая маркировка захватывает две области, и они идеально совмещаются.
Документ US 2011/0095518 раскрывает защитные элементы для защиты ценных товаров, содержащие комбинированный слой, изготовленный из оптикопеременного слоя, который вызывает различные цветовые впечатления при различных углах зрения, и цветопостоянный слой, содержащий чернильный слой и металлический слой. Оптикопеременный слой и цветопостоянный слой наслаиваются в покрывающем участке, при этом максимум один из оптикопеременных слоев и цветопостоянного слоя присутствует снаружи покрывающего участка. Цветовое впечатление от комбинированных слоев в покрывающем участке и цветовое впечатление от одного слоя за пределами покрывающего участка соответствуют друг другу, если смотреть при определенном угле зрения.
Документ ЕР-А 2465701 раскрывает защитные элементы для защиты ценных товаров, содержащие комбинированный слой, изготовленный из оптикопеременного слоя, который вызывает различные цветовые впечатления при различных углах зрения, первый участок с первым цветопостоянным впечатлением и вторым цветопостоянным впечатлением и индивидуализирующей меткой. Оптикопеременный слой и два участка, проявляющие два цветопостоянных впечатления, накладываются друг на друга в покрывающем участке. Раскрываемые различные слои располагаются так, чтобы цветовое впечатление оптикопеременного слоя соответствовало при первом заданном угле зрения цветовому впечатлению от первого участка, и чтобы цветовое впечатление оптикопеременного слоя соответствовало при втором заданном угле зрения, отличном от первого угла зрения, цветовому впечатлению от второго участка.
Документ WO 2011/107527 раскрывает нити или полосы, содержащие упрочненное покрытие, содержащее магнитные или поддающиеся намагничиванию частицы пигмента, в частности оптикопеременные магнитные или поддающиеся намагничиванию частицы пигмента, причем ориентация частиц пигмента несет графическую информацию.
Остается потребность в получении более сложных защитных нитей или полос, чтобы дополнительно повысить устойчивость против подделывания или незаконного воспроизведения защищенных документов, содержащих упомянутые нити или полосы.
Краткое раскрытие сути изобретения
В настоящем документе раскрываются и заявляются защитные нити или полосы, содержащие подложку, и i) первый оптикопеременный слой, вызывающий первое особое цветовое впечатление при различных углах зрения и изготовленный из оптикопеременной композиции, содержащей множество оптикопеременных пигментов; ii) второй оптикопеременный слой, вызывающий второе особое цветовое впечатление при различных углах зрения и изготовленный из оптикопеременной композиции, содержащей множество оптикопеременных пигментов; iii) первый цветопостоянный слой, соответствующий по цвету впечатлению от первого или второго оптикопеременного слоя при первом угле зрения и изготовленный из цветопостоянной композиции, содержащей связующее вещество и множество неорганических пигментов, органических пигментов или смеси из них; iv) второй цветопостоянный слой, соответствующий по цвету впечатлению от первого или второго оптикопеременного слоя при втором угле зрения и изготовленный из цветопостоянной композиции, содержащей связующее вещество и множество неорганических пигментов, органических пигментов или смеси из них; и iv) один или более свободных от материала участков,
где первое особое цветовое впечатление отличается от второго особого цветового впечатления,
где первый оптикопеременный слой и второй оптикопеременный слой или содержат один или более разрывов в форме знака, или представляют собой знак, изготовленный из оптикопеременных композиций, и
где первый оптикопеременный слой, второй оптикопеременный слой, первый цветопостоянный слой, второй цветопостоянный слой и один или более свободных от материала участков одновременно видны с одной и той же стороны защитной нити или полосы.
Также здесь раскрываются и заявляются варианты применения защитной нити или полосы для защиты защищенного документа от подделки или фальсификации.
Также здесь раскрываются и заявляются защищенные документы, содержащие такие защитные нити или полосы, и процессы изготовления защищенных документов, содержащих такие защитные нити или полосы.
Краткое описание чертежей
Фигуры от 1 до 8 схематично изображают вид сверху защитных нитей и полос по настоящему изобретению по некоторым типичным вариантам осуществления изобретения.
Подробное описание
Следующие определения следует использовать, чтобы интерпретировать значения терминов, используемых в описании и упоминаемых в формуле изобретения.
В настоящем документе существительные в единственном числе указывают на один, а также более чем один объект, и необязательно ограничены случаем, когда указанный объект присутствует в единственном числе.
В настоящем документе термин "около" означает, что рассматриваемое количество или значение может быть указанным значением или некоторым другим значением около указанного. Данная фраза предназначена, чтобы передать, что сходные значения в пределах интервала ±5% от указанного значения обеспечивают эквивалентные результаты или воздействия в настоящем изобретении.
В настоящем документе термин "и/или" означает, что может присутствовать или все, или только один из элементов упомянутой группы. Например, "А и/или В" будет означать "только А, или только В, или и А, и В".
Термин "композиция" относится к любой композиции, которая может сформировать покрытие на твердой подложке и которая может быть нанесена, предпочтительно, но не исключительно, каким-либо способом печати.
В настоящем документе термин "знак" будет означать прерывистые слои, такие как, например, без ограничения, символы, буквенно-цифровые символы, орнаменты, буквы, слова, числа, логотипы и рисунки.
В настоящем документе термин "свободный от материала" означает "свободный от первого оптикопеременного слоя, второго оптикопеременного слоя, первого цветопостоянного слоя, второго цветопостоянного слоя и любого непрозрачного материала, так что один или более свободных от материала участков виден с одной стороны защитной нити или полосы".
Нить или полоса состоит из удлиненного защитного элемента. Под "удлиненным" понимается, что размер защитного элемента в продольном направлении более чем в два раза превышает его размер в поперечном направлении. Предпочтительно, защитная нить или полоса по настоящему изобретению имеет ширину, т.е. размер в поперечном направлении, между около 0,5 мм и около 30 мм, более предпочтительно между около 0,5 мм и около 5 мм. Предпочтительно, защитная нить или полоса по настоящему изобретению имеет толщину между около 10 и около 60 микрон.
В настоящем документе термин "пигмент" следует понимать согласно определению, данному в DIN 55943: 1993-11 и DIN EN 971-1: 1996-09. Пигментами являются материалы в виде порошка или хлопьев, которые, в противоположность красителям, не растворимы в окружающей среде.
В настоящем документе термины "соответствовать" или "соответствующий" следует понимать как означающие, что два цветовых впечатления по существу выглядят идентичными.
Оптикопеременные элементы известны в области защищенной печати. Оптикопеременные элементы (также называемые в данной области как гониохроматические элементы или цветосдвигающие элементы) имеют цвет, зависящий от угла зрения или угла падения лучей, и используются, чтобы защищать банкноты и другие защищенные документы от подделки и/или незаконного воспроизведения обычным доступным цветным сканированием, печатью и копированием с помощью офисного оборудования.
Защитная нить или полоса по настоящему изобретению сочетает в себе различные цветовые области, которые, при заданных условиях зрения, кажутся очень похожими или идентичными и которые кажутся различными, если защитная нить или полоса наклонена, тем самым наделяя изделие высокой устойчивостью к подделке или незаконному воспроизведению.
Первый оптикопеременный слой, описанный здесь, вызывает первое особое цветовое впечатление при различных углах зрения, а второй оптикопеременный слой, описанный здесь, вызывает второе особое цветовое впечатление при различных углах зрения, где первое особое цветовое впечатление отличается от второго особого цветового впечатления. Под "особым цветовым впечатлением" понимается, что элемент проявляет различие по меньшей мере по одному параметру системы CIELAB (1976), предпочтительно проявляет отличающееся значение "а*", или отличающееся значение "b*", или отличающиеся значения "а*" и "b*" при различных углах зрения.
Например, первый оптикопеременный слой проявляет сдвиг цвета при изменении угла зрения (например, от взгляда под прямым углом до взгляда по касательной) от цветового впечатления CI1 (например, пурпурный) до цветового впечатления CI2 (зеленый), а второй оптикопеременный слой проявляет сдвиг цвета при изменении угла зрения (например, от взгляда под прямым углом до взгляда по касательной) от цветового впечатления CI3 (зеленый) до цветового впечатления CI4 (пурпурный), при этом цветовое впечатление CI1 выглядит идентичным или соответствующим цветовому впечатлению CI4, видимому невооруженным глазом, и цветовое впечатление CI2 выглядит идентичным или соответствующим цветовому впечатлению CI3, видимому невооруженным глазом. Термин "взгляд по касательной" относится к углу зрения от около 0°± около 15° по отношению к плоскости защитной нити или полосы и термин "взгляд под прямым углом" (также называемый в данной области взгляд под углом падения или взгляд спереди) относится к углу зрения от около 90° ± около 15° по отношению к плоскости защищенной нити или полосы.
Первый оптикопеременный слой, второй оптикопеременный слой, первый цветопостоянный слой и второй цветопостоянный слой расположены относительно друг друга таким образом, что по меньшей мере для части защитной нити или полосы по настоящему изобретению справедливо следующее, например:
a1) при заданном угле зрения (например, при взгляде под прямым углом) цветовое впечатление первого оптикопеременного слоя при этом угле зрения совпадает с цветовым впечатлением от первого цветопостоянного слоя таким образом, что для наблюдателя первый цветопостоянный слой и первый оптикопеременный слой в основном проявляют кажущиеся идентичными цветовые впечатления,
а2) при том же самом заданном угле зрения, как в a1) (например, при взгляде под прямым углом), цветовое впечатление второго оптикопеременного слоя при этом угле зрения соответствует цветовому впечатлению от второго цветопостоянного слоя таким образом, что для наблюдателя второй цветопостоянный слой и второй оптикопеременный слой в основном проявляют кажущиеся идентичными цветовые впечатления,
a3) при другом заданном угле зрения (например, при взгляде по касательной) цветовое впечатление первого оптикопеременного слоя при этом угле зрения соответствует цветовому впечатлению от второго цветопостоянного слоя таким образом, что для наблюдателя второй цветопостоянный слой и первый оптикопеременный слой в основном проявляют кажущиеся идентичными цветовые впечатления, и
а4) при том же самом другом заданном угле зрения, как в a3) (например, при взгляде по касательной), цветовое впечатление второго оптикопеременного слоя при этом угле зрения соответствует цветовому впечатлению от первого цветопостоянного слоя таким образом, что для наблюдателя первый цветопостоянный слой и второй оптикопеременный слой в основном проявляют кажущиеся идентичными цветовые впечатления;
или
b1) при заданном угле зрения (например, при взгляде под прямым углом) цветовое впечатление первого оптикопеременного слоя при этом угле зрения соответствует цветовому впечатлению от второго цветопостоянного слоя таким образом, что для наблюдателя второй цветопостоянный слой и первый оптикопеременный слой в основном проявляют кажущиеся идентичными цветовые впечатления,
b2) при том же самом заданном угле зрения, как в b1) (например, при взгляде под прямым углом), цветовое впечатление от второго оптикопеременного слоя при этом угле зрения соответствует цветовому впечатлению от первого цветопостоянного слоя таким образом, что для наблюдателя первый цветопостоянный слой и второй оптикопеременный слой в основном проявляют кажущиеся идентичными цветовые впечатления,
b3) при другом заданном угле зрения (например, при взгляде по касательной) цветовое впечатление от первого оптикопеременного слоя при этом угле зрения соответствует цветовому впечатлению от первого цветопостоянного слоя таким образом, что для наблюдателя первый цветопостоянный слой и первый оптикопеременный слой в основном проявляют кажущиеся идентичными цветовые впечатления, и
b4) при том же самом другом заданном угле зрения, как в b3) (например, при взгляде по касательной), цветовое впечатление от второго оптикопеременного слоя при этом угле зрения соответствует цветовому впечатлению от второго цветопостоянного слоя таким образом, что для наблюдателя первый цветопостоянный слой и второй оптикопеременный слой в основном проявляют кажущиеся идентичными цветовые впечатления,
или
c1) при заданном угле зрения (например, при взгляде под прямым углом) цветовое впечатление от первого оптикопеременного слоя при этом угле зрения соответствует цветовому впечатлению от первого цветопостоянного слоя таким образом, что для наблюдателя первый цветопостоянный слой и первый оптикопеременный слой в основном проявляют кажущиеся идентичными цветовые впечатления,
с2) при том же самом заданном угле зрения, как в c1) (например, при взгляде под прямым углом), цветовое впечатление от второго оптикопеременного слоя при этом угле зрения соответствует цветовому впечатлению от второго цветопостоянного слоя таким образом, что для наблюдателя второй цветопостоянный слой и второй оптикопеременный слой в основном проявляют кажущиеся идентичными цветовые впечатления,
с3) при другом заданном угле зрения (например, при взгляде по касательной) цветовое впечатление от первого оптикопеременного слоя при этом угле зрения не соответствует цветовому впечатлению от первого цветопостоянного слоя и не соответствует цветовому впечатлению от второго цветопостоянного слоя, и
с4) при том же самом другом заданном угле зрения, как в с3) (например, при взгляде по касательной), цветовое впечатление от второго оптикопеременного слоя при этом угле зрения не соответствует цветовому впечатлению от первого цветопостоянного слоя и не соответствует цветовому впечатлению от второго цветопостоянного слоя,
или
dl) при заданном угле зрения (например, при взгляде под прямым углом) цветовое впечатление от первого оптикопеременного слоя при этом угле зрения соответствует цветовому впечатлению от второго цветопостоянного слоя таким образом, что для наблюдателя первый цветопостоянный слой и первый оптикопеременный слой в основном проявляют кажущиеся идентичными цветовые впечатления,
d2) при том же самом заданном угле зрения, как в d1) (например, при взгляде под прямым углом), цветовое впечатление от второго оптикопеременного слоя при этом угле зрения соответствует цветовому впечатлению от первого цветопостоянного слоя таким образом, что для наблюдателя второй цветопостоянный слой и второй оптикопеременный слой в основном проявляют кажущиеся идентичными цветовые впечатления,
d3) при другом заданном угле зрения (например, при взгляде по касательной) цветовое впечатление от первого оптикопеременного слоя при этом угле зрения не соответствует цветовому впечатлению от первого цветопостоянного слоя и не соответствует цветовому впечатлению от второго цветопостоянного слоя, и
d4) при том же самом другом заданном угле зрения, как в d3) (например, при взгляде по касательной), цветовое впечатление от второго оптикопеременного слоя при этом угле зрения не соответствует цветовому впечатлению от первого цветопостоянного слоя и не соответствует цветовому впечатлению от второго цветопостоянного слоя, или
e1) при заданном угле зрения (например, при взгляде под прямым углом) цветовое впечатление от первого оптикопеременного слоя при этом угле зрения соответствует цветовому впечатлению от первого цветопостоянного слоя таким образом, что для наблюдателя первый цветопостоянный слой и первый оптикопеременный слой в основном проявляют кажущиеся идентичными цветовые впечатления,
е2) при том же самом заданном угле зрения, как в e1) (например, при взгляде под прямым углом), цветовое впечатление от второго оптикопеременного слоя при этом угле зрения не соответствует цветовому впечатлению от первого цветопостоянного слоя и не соответствует цветовому впечатлению от второго цветопостоянного слоя,
е3) при другом заданном угле зрения (например, при взгляде по касательной) цветовое впечатление от первого оптикопеременного слоя при этом угле зрения не соответствует цветовому впечатлению от первого цветопостоянного слоя и не соответствует цветовому впечатлению от второго цветопостоянного слоя, и
е4) при том же самом другом заданном угле зрения, как в е3) (например, при взгляде по касательной), цветовое впечатление от второго оптикопеременного слоя при этом угле зрения соответствует цветовому впечатлению от второго цветопостоянного слоя таким образом, что для наблюдателя второй цветопостоянный слой и второй оптикопеременный слой в основном проявляют кажущиеся идентичными цветовые впечатления,
или
f1) при заданном угле зрения (например, при взгляде под прямым углом) цветовое впечатление от первого оптикопеременного слоя при этом угле зрения не соответствует цветовому впечатлению от первого цветопостоянного слоя и не соответствует цветовому впечатлению от второго цветопостоянного слоя,
f2) при том же самом заданном угле зрения, как в f1) (например, при взгляде под прямым углом), цветовое впечатление от второго оптикопеременного слоя при этом угле зрения соответствует цветовому впечатлению от второго цветопостоянного слоя таким образом, что для наблюдателя второй цветопостоянный слой и второй оптикопеременный слой в основном проявляют кажущиеся идентичными цветовые впечатления,
f3) при другом заданном угле зрения (например, при взгляде по касательной) цветовое впечатление от первого оптикопеременного слоя при этом угле зрения соответствует цветовому впечатлению от первого цветопостоянного слоя таким образом, что для наблюдателя первый цветопостоянный слой и первый оптикопеременный слой в основном проявляют кажущиеся идентичными цветовые впечатления, и
f4) при том же самом другом заданном угле зрения, как в f3) (например, при взгляде по касательной), цветовое впечатление от второго оптикопеременного слоя при этом угле зрения не соответствует цветовому впечатлению от первого цветопостоянного слоя и не соответствует цветовому впечатлению от второго цветопостоянного слоя.
Первый угол зрения, при котором первый цветопостоянный слой соответствует по цвету цветовому впечатлению от первого или второго оптикопеременного слоя, может быть другим или может быть тем же, что и второй угол зрения, при котором второй цветопостоянный слой соответствует по цвету цветовому впечатлению от первого или второго оптикопеременного. Предпочтительно, защитные нити или полосы, где первый угол зрения, при котором первый цветопостоянный слой имеет цветовое соответствие цветовому впечатлению от первого или второго оптикопеременного слоя, отличается от второго угла зрения, при этом второй цветопостоянный слой имеет цветовое соответствие цветовому впечатлению от первого или второго оптикопеременного слоя, проявляют существенно повышенную защиту от незаконного воспроизведения, потому что для подделывающего будет очень сложно имитировать или копировать цветовые соответствия под двумя углами зрения.
Первый оптикопеременный слой, второй оптикопеременный слой, первый цветопостоянный слой, второй цветопостоянный слой и один или более из свободных от материала участков совместно видны наблюдателю с одной стороны защитной нити или полосы.
Защитная нить или полоса по настоящему изобретению содержит первый оптикопеременный слой, изготовленный из оптикопеременной композиции, и второй оптикопеременный слой, изготовленный из оптикопеременной композиции, отличающейся от одного первого оптикопеременного слоя. Предпочтительно, первый оптикопеременный слой расположен поверх первого цветопостоянного слоя и/или второго цветопостоянного слой, и второй оптикопеременный слой расположен поверх первого цветопостоянного слоя и/или второго цветопостоянного слоя.
Оптикопеременные композиции, описанные в настоящем документе, содержат связующее вещество и множество оптикопеременных пигментов. Предпочтительно, по меньшей мере часть из множества оптикопеременных пигментов состоит из тонкопленочных интерферирующих пигментов, магнитных тонкопленочных интерферирующих пигментов, покрытых интерферирующим веществом пигментов, холестерических жидкокристаллических пигментов и их смесей. Оптикопеременная композиция первого оптикопеременного слоя и оптикопеременная композиция второго оптикопеременного слоя могут быть основаны на том же типе оптикопеременных пигментов или могут быть основаны на разных типах оптикопеременных пигментов. Например, первый оптикопеременный слой изготовлен из композиции, содержащей множество тонкопленочных интерферирующих пигментов, а второй оптикопеременный слой изготовлен из композиции, содержащей множество магнитных тонкопленочных интерферирующих пигментов.
2
2
2
2
2
Подходящие тонкопленочные интерферирующие пигменты, проявляющие оптикопеременные характеристики, известны специалистам в данной области техники и описываются в документах US 4705300; US 4705356; US 4721271; US 5084351; US 5214530; US 5281480; US 5383995; US 5569535; US 5571624 и в родственных им документах. Если по меньшей мере часть из множества оптикопеременных пигментов состоит из тонкопленочных интерферирующих пигментов, предпочтительно, чтобы эти тонкопленочные интерферирующие пигменты содержали многослойную структуру Фабри-Перо отражатель/диэлектрик/поглотитель и более предпочтительно многослойную структуру Фабри-Перо поглотитель/диэлектрик/отражатель/диэлектрик/поглотитель, где поглощающие слои частично пропускают и частично отражают, диэлектрические слои - пропускают, а отражающий слой отражает входящий свет. Предпочтительно, отражающий слой выбран из группы, состоящей из металлов, сплавов металлов и их сочетаний, предпочтительно выбран из группы, состоящей из отражающих металлов, отражающих сплавов металлов и их сочетаний, и более предпочтительно выбран из группы, состоящей из алюминия (Al), хрома (Cr), никеля (Ni) и их смесей, и еще более предпочтительно - алюминия (Al). Предпочтительно, диэлектрические слои независимо выбраны из группы, состоящей из фторида магния (MgF), диоксида кремния (SiO) и их смесей и более предпочтительно фторида магния (MgF). Предпочтительно, поглощающие слои независимо выбраны из группы, состоящей из хрома (Cr), никеля (Ni), сплавов металлов и их смесей, и более предпочтительно хрома (Cr). Если по меньшей мере часть из множества оптикопеременных пигментов состоит из тонкопленочных интерферирующих пигментов, особенно предпочтительно, чтобы тонкопленочные интерферирующие пигменты содержали многослойную структуру Фабри-Перо поглотитель/диэлектрик/отражатель/диэлектрик/поглотитель, состоящую из многослойной структуры Cr/MgF/Al/MgF/Cr.
2
2
2
2
2
Подходящие магнитные тонкопленочные интерферирующие пигменты, проявляющие оптикопеременные характеристики, известны специалистам в данной области техники и раскрыты в документах US 4,838,648; WO 02/073250; EP-A 686 675; WO 03/00801; US 6,838,166; WO 2007/131833 и в родственных им документах. Будучи машиночитаемыми благодаря их магнитных свойствам, композиции, содержащие магнитные тонкопленочные интерферирующие пигменты, могут быть обнаружены, например, с использованием специальных магнитных детекторов. Следовательно, композиции, содержащие магнитные тонкопленочные интерферирующие пигменты, могут быть использованы как инструмент аутентификации для защитных нитей или полос. Если по меньшей мере часть из множества оптикопеременных пигментов состоит из магнитных тонкопленочных интерферирующих пигментов, предпочтительно, чтобы магнитные тонкопленочные интерферирующие пигменты содержали 5-слойную многослойную структуру Фабри-Перо поглотитель/диэлектрик/отражатель/ диэлектрик/поглотитель, где отражатель и/или поглотитель является также магнитным слоем, и/или 7-слойную многослойную структуру Фабри-Перо поглотитель/электрик/отражатель/магнетик/отражатель/диэлектрик/поглотитель, такую, как раскрытая в патенте США US 4838648, и более предпочтительно 7-слойную многослойную структуру Фабри-Перо поглотитель/диэлектрик/отражатель/магнетик/отражатель/диэлектрик/поглотитель. Предпочтительно, отражающие слои, описанные здесь, выбраны из группы, состоящей из металлов, сплавов металлов и их сочетаний, предпочтительно выбраны из группы, состоящей из отражающих металлов, отражающих сплавов металлов и их сочетаний, и более предпочтительно - из группы, состоящей из алюминия (Al), хрома (Cr), никеля (Ni), и их смесей, и еще более предпочтительно - алюминия (Al). Предпочтительно, диэлектрические слои независимо выбраны из группы, состоящей из фторида магния (MgF), диоксида кремния (SiO) и их смесей и более предпочтительно фторида магния (MgF). Предпочтительно, поглощающие слои независимо выбраны из группы, состоящей из хрома (Cr), никеля (Ni), сплавов металлов и их смесей и более предпочтительно - хрома (Cr). Предпочтительно, магнитный слой предпочтительно выбран из группы, состоящей из никеля (Ni), железа (Fe) и кобальта (Со) и их смесей. Если по меньшей мере часть из множества оптикопеременных пигментов состоит из магнитных тонкопленочных интерферирующих пигментов, особенно предпочтительно, чтобы магнитные тонкопленочные интерферирующие пигменты содержали 7-слойную многослойную структуру Фабри-Перо поглотитель/электрик/отражатель/магнетик/отражатель, состоящую из многослойной структуры Cr/MgF/Al/Ni/Al/MgF/Cr.
Тонкопленочные интерферирующие пигменты и магнитные тонкопленочные интерферирующие пигменты, описанные здесь, обычно получают методом вакуумного напыления различных требуемых слоев на сетку. После напыления желаемого количества слоев стопку слоев удаляют с сетки или путем растворения отделяемого слоя в подходящем растворителе, или путем снятия материала с сетки. Полученный таким образом материал затем разламывают до хлопьев, которые должны быть далее переработаны измельчением, перемалыванием или любым другим пригодным способом. Получаемый в результате продукт состоит из плоских хлопьев с ломаными углами, неправильной формы и с различным соотношением сторон.
Также могут быть использованы другие магнитные цветосдвигающие пигменты, такие как асимметричные магнитные тонкопленочные интерферирующие пигменты, магнитные жидкокристаллические пигменты или покрытые интерферирующим веществом пигменты, включающие в себя магнитный материал.
1
2
1
2
Подходящие магнитные холестерические жидкокристаллические пигменты, проявляющие оптикопеременные характеристики, включают в себя без ограничения однослойные холестерические жидкокристаллические пигменты и многослойные холестерические жидкокристаллические пигменты и раскрываются, например, в документах WO 2006/063926, US 6582781 и US 6531221. Документ WO 2006/063926 раскрывает монослои и пигменты, полученные из них с высокими блестящими и цветосдвигающими свойствами с дополнительными важными свойствами, например способностью намагничиваться. Раскрываемые монослои и пигменты, полученные из них путем измельчения упомянутых монослоев, содержат трехмерную холестерическую жидкокристаллическую смесь с поперечными сшивками и магнитные наночастицы. Документы US 6582781 и US 6410130 раскрывают холестерический многослойный пигмент пластинчатой формы, который содержит последовательность А/В/А, где А и А могут быть одинаковыми или разными и каждый содержит по меньшей мере один холестерический слой, и В представляет собой промежуточный слой, содержащий поглощающие пигменты, придающие магнитные свойства упомянутому промежуточному слою. Документ US 6531221 раскрывает холестерический многослойный пигмент пластинчатой формы, который содержит последовательность А/В и, по желанию С, где А и С состоят из поглощающего слоя, содержащего пигмент, придающий магнитные свойства, и В представляет собой холестерический слой.
Магнитные интерферирующие пигменты, описанные здесь, если они входят в состав оптикопеременной композиции, могут быть ориентированы после нанесения и перед сушкой или отверждением путем воздействия соответствующего магнитного поля и могут быть таким образом зафиксированы в их относительных положениях и ориентациях в результате затвердевания нанесенной композиции. Материалы и технологии для ориентации магнитных частиц в покрывающих композициях и соответствующие объединенные процессы печати/магнитного ориентирования раскрыты в документах US 2418479; US 2570856; US 3791864; DE-A 2006848; US 3676273; US 5364689; US 6103361; US 2004/0051297; US 2004/0009309; EP-A 0710508, WO 02/090002; WO 03/000801; WO 2005/002866 и US 2002/0160194.
2
2
3
2
Подходящие покрытые интерферирующим веществом пигменты включают в себя без ограничения структуры, состоящие из подложки для покрытых интерферирующим веществом пигментов, выбранной их группы, состоящей из металлических основ, таких как титан, серебро, алюминий, медь, хром, железо, германий, молибден, тантал или никель, покрытые одним или несколькими слоями, изготовленными из оксидов металлов, а также структуры, состоящей из основы, изготовленной из синтетических или натуральных слюд, других слоистых силикатов (например, талька, каолина и серицита), стекла (например, боросиликатов), диоксидов кремния (SiO), оксидов алюминия (AlO), оксидов титана (TiО), графитов и их смесей, покрытых одним или более слоями, изготовленными из оксидов металлов (например, оксидов титана, оксидов циркония, оксидов олова, оксидов хрома, оксидов никеля, оксидов меди и оксидов железа), структуры, описанные в этом документе выше, были описаны, например, в Chem. Rev. 99 (1999), G. Pfaff and P. Reynders, pp.1963-1981, и документе WO 2008/083894. Типичные примеры этих покрытых интерферирующим веществом пигментов включают в себя, без ограничения, сердцевины из оксида кремния, покрытые одним или более слоями, изготовленными из оксида титана, оксида олова и/или оксида железа; натуральные или синтетические сердцевины из слюды, покрытые одним или более слоями, изготовленными из оксида титана, оксида кремния и/или оксида железа, в частности сердцевины из слюды, покрытые чередующимися слоями, изготовленными из оксида кремния и оксида титана; боросиликатные сердцевины, покрытые одним или более слоями, изготовленными из оксида титана, оксида кремния и/или оксида олова; и сердцевины из оксида титана, покрытые одним или более слоями, изготовленными из оксида железа, гидроксида оксида железа, оксида хрома, оксида меди, оксида церия, оксида алюминия, оксида кремния, ванадата висмута, титаната никеля, титаната кобальта и/или оксида олова с добавками сурьмы, фтора или индия; сердцевины из оксида алюминия, покрытые одним или более слоями, изготовленными из оксида титана и/или оксида железа.
Жидкие кристаллы в холестерической фазе имеют молекулярный порядок в форме спиральной суперструктуры, перпендикулярной продольным осям ее молекул. Спиральная суперструктура представляет собой начальную стадию периодической модуляции отражательной способности через материал жидкого кристалла, которая, в свою очередь, приводит к избирательному пропусканию/отражению заданных длин волн света (эффект фильтра интерференции). Полимеры холестерического жидкого кристалла могут быть получены путем подвергания одного или более веществ, способных образовывать поперечные связи (нематические соединения), с хиральной фазой выравниванию и ориентированию. Особенная ситуация спирального молекулярного расположения приводит к тому, что материалы холестерического жидкого кристалла проявляют способность отражать свет с круговой поляризацией в пределах заданного интервала длин волн. Шаг может быть настроен, в частности, путем варьирования поддающихся выбору факторов, включая температуру и концентрацию растворителей, изменения природы хирального компонента(-ов) и соотношения нематического и хирального соединений. Поперечное сшивание под влиянием УФ-излучения замораживает шаг в заданном состоянии путем фиксации желаемой спиральной формы, так что цвет получаемых в результате материалов холестерического жидкого кристалла больше не зависит от внешних факторов, таких как температура. Материалам холестерического жидкого кристалла может затем быть придана форма холестерических жидкокристаллических пигментов последовательным размельчением полимера до частиц желаемого размера. Примеры пленок и пигментов, изготовленных из материалов холестерического жидкого кристалла, и их получение раскрыты в документах US 5,211,877; US 5,362,315 и US 6,423,246 и в документах EP-A 1213338; EP-A 1046692 и ЕР-А 0601483, содержание которых включено в настоящий документ посредством ссылки.
Оптикопеременные слои, описанные в настоящем документе, или содержат один или более разрывов в форме знака, т.е. упомянутые слои содержат свободные от оптикопеременной композиции области в форме знака, или состоят из знака, изготовленного из описанных здесь оптикопеременных композиций. Другими словами, описанные здесь оптикопеременные слои содержат негативный или позитивный текст в форме знака. В настоящем документе термин "знак" будет означать прерывистые слои, такие как образцы, включающие без ограничения символы, буквенно-цифровые символы, орнаменты, буквы, слова, числа, логотипы и рисунки. В настоящем документе термин "негативный текст" относится к областям, которые не содержат оптикопеременные композиции в непрерывном во всех остальных смыслах слое.
Фигуры 1A-1F иллюстрируют защитные нити или полосы по настоящему изобретению, где защитные нити или полосы содержат первый оптикопеременный слой (1) и второй оптикопеременный слой (2), состоящие из знаков (3), изготовленных из оптикопеременных композиций, и содержат первый цветопостоянный слой (4) и второй цветопостоянный слой (5). Защитные нити или полосы содержат подложку с одним или более свободными от материала участками (0) на ней. Подложка может состоять из металлизированного материала, при желании содержащего читаемый текст (6). Фигуры 1G-1J иллюстрируют защитные нити или полосы по настоящему изобретению, где защитные нити или полосы содержат первый оптикопеременный слой (1) и второй оптикопеременный слой (2), содержащий разрывы в форме знаков (7), и содержат первый цветопостоянный слой (4) и второй цветопостоянный слой (5), которые оба видны с одной и той же стороны защитной нити или полосы через разрывы (7). Защитные нити или полосы содержат подложку с одним или более свободными от материала участками (0). Подложка может состоять из металлизированного материала, при желании содержащего читаемый текст (6).
Как известно специалистам в данной области техники, ингредиенты, содержащиеся в композиции, которые должны быть нанесены на подложку, и физические свойства упомянутой композиции определяются природой процесса, используемого для переноса композиции на поверхность подложки. Следовательно, связующее вещество, содержащееся в описанной здесь оптикопеременной композиции, обычно выбирают среди известных в данной области и в зависимости от процессов покрытия и печати, использованных для нанесения композиции и выбранного способа отверждения. Термин "отверждение" или "отверждаемый" относится к процессам, включающим в себя схватывание, сушку или затвердевание, вступление в реакцию или полимеризацию нанесенной композиции таким образом, что она не может больше быть удалена с поверхности, на которую она нанесена. Как отмечается ниже, оптикопеременные композиции, описанные в настоящем документе, предпочтительно наносят на поверхность способом печати, выбранным из группы, состоящей из глубокой печати, трафаретной печати и флексографии.
Первая и вторая оптикопеременные композиции, описанные в настоящем документе, могут быть композициями, отверждаемыми облучением, термозакрепляемыми композициями или любым их сочетанием.
По одному варианту настоящего изобретения оптикопеременные композиции, описанные в настоящем документе, состоят из термозакрепляемых композиций. Термозакрепляемые композиции состоят из композиций любого типа из водных композиций или композиций на неводной основе, которые сушат горячим воздухом, инфракрасным излучением или сочетанием горячего воздуха и инфракрасного излучения.
Типичные примеры термозакрепляемых композиций содержат компоненты, включая, без ограничения, смолы, такие как полисложноэфирные смолы, полиэфирные смолы, винилхлоридные полимеры и сополимеры на основе винилхлорида, нитроцеллюлозные смолы, целлюлозные ацетомасляные или ацетопропионовые смолы, малеиновые смолы, полиамиды, полиолефины, полиуретановые смолы, функционализированные полиуретановые смолы (например, карбоксилированные полиуретановые смолы), полиуретаналкидные смолы, полиуретан-(мет)акрилатные смолы, уретан-(мет)акрильные смолы, стироловые (мет)акрильные смолы или их смеси. Термин "(мет)акрилат" или "(мет)акрильный" в контексте настоящего изобретения относится к акрилатам, а также к соответствующим метакрилатам или относится к акрилопластам, а также к соответствующим метакрилопластам.
В настоящем документе термин "композиции на неводной основе" относится к композициям, чья жидкая среда или носитель в основном состоят из одного или более органических растворителей. Примеры таких растворителей включают в себя, без ограничения, спирты (такие, как, например, метанол, этанол, изопропанол, н-пропанол, этоксипропанол, н-бутанол, втор-бутанол, терт-бутанол, изо-бутанол, 2-этилгексиловый спирт и их смеси); многоатомные спирты (такие, как, например, глицерин, 1,5-пентандиол, 1,2,6-гексантриол и их смеси); сложные эфиры (такие, как, например, этилацетат, н-пропилацетат, н-бутил ацетат и их смеси); карбонаты (такие, как, например, диметил карбонат, диэтилкарбонат, ди-н-бутилкарбонат, 1,2-этиленкарбонат, 1,2-пропиленкарбонат, 1,3-пропиленкарбонат и их смеси); ароматические растворители (такие, как, например, толуол, ксилол и их смеси); кетоны и кетоновые спирты (такие, как, например, ацетон, метилэтилкетон, метилизобутилкетон, циклогексан, диацетоновый спирт и их смеси); амиды (такие, как, например, диметилформамид, диметил-ацетамид и их смеси); алифатические или циклоалифатические углеводороды; хлорированные углеводороды (такие, как, например, дихлорметан); азотсодержащие гетероциклические соединения (такие, как, например, N-метил-2-пирролидон, 1,3-диметил-2-имидазолидон и их смеси); простые эфиры (такие, как, например, диэтилэфир, тетрагидрофуран, диоксан и их смеси); алкильные простые эфиры многоатомных спиртов (такие, как, например, 2-метоксиэтанол, 1-метоксипропан-2-ол и их смеси); алкиленгликоли, алкилентиогликоли, полиалкиленгликоли, или полиалкилентиогликоли (такие, как, например, этиленгликоль, полиэтиленгликоль (такие, как, например, диэтиленгликоль, триэтиленгликоль, тетраэтиленгликоль), пропиленгликоль, полипропиленгликоль (такие, как, например, дипропиленгликоль, трипропиленгликоль), бутиленгликоль, тиодигликоль, гексиленгликоль и их смеси; нитрилы (такие, как, например, ацетонитрил, пропионитрил и их смеси), и серосодержащие соединения (такие, как, например, диметилсульфоксид, сульфолан и их смеси). Предпочтительно, один или более органических растворителей выбран из группы, состоящей из спиртов, сложных эфиров и их смесей.
По одному варианту осуществления настоящего изобретения оптикопеременные композиции, описанные в настоящем документе, состоят из композиций, отверждаемых облучением. Композиции, отверждаемые облучением, состоят из композиций, которые могут быть отверждены облучением УФ-видимым светом (ниже называемые как УФ-Вид-отверждаемые) или облучением пучком электронов (ниже называемые как ПЭ). Композиции, отверждаемые облучением, известны в данной области и могут быть найдены в стандартных руководствах, таких как серия "Chemistry & Technology of UV & ЕВ Formulation for Coatings, Inks & Paints", опубликованная в 7 томах в 1997-1998 издательством John Wiley & Sons в сотрудничестве с SITA Technology Limited. По одному варианту реализации настоящего изобретения, оптикопеременные композиции, описанные в настоящем документе, состоят из УФ-Вид-отверждаемых оптикопеременных композиций. УФ-Вид-отверждение предпочтительно вызывает очень быстрые процессы отверждения и, следовательно, резко снижает время изготовления защитных нитей или полос и защищенных документов, содержащих упомянутые нити или полосы. Предпочтительно связующее вещество описанных здесь УФ-Вид-отверждаемых оптикопеременных композиций получают из олигомеров (также называемых в данной области преполимерами), выбранных из группы, состоящей из соединений, отверждаемых радикалами; соединений, отверждаемых катионами, и их смесей. Соединения, отверждаемые катионами, отверждаются по катионным механизмам, заключающимся в активации энергией одного или более фотоинициаторов, которые высвобождают такие виды катионов, как кислоты, которые, в свою очередь, инициируют полимеризацию с образованием связующего вещества. Соединения, отверждаемые радикалами, отверждаются по свободно-радикальным механизмам, заключающимся в активации энергией одного или более фотоинициаторов, которые высвобождают свободные радикалы, которые, в свою очередь, инициируют полимеризацию с образованием связующего вещества. Предпочтительно, связующее вещество описанных здесь УФ-Вид-отверждаемых оптикопеременных композиций получают из олигомеров, выбранных из группы, состоящей из олигомерных (мет)акрилатов, виниловых эфиров, пропениловых эфиров, циклических эфиров, таких как эпоксиды, оксетаны, тетрагидрофураны, лактоны, циклических тиоэфиров, виниловых и пропениловых тиоэфиров, гидроксилсодержащих соединений и их смесей. Более предпочтительно, связующее вещество описанных здесь УФ-Вид-отверждаемых оптикопеременных композиций получают из олигомеров, выбранных из группы, состоящей из олигомерных (мет)акрилатов, виниловых эфиров, пропениловых эфиров, циклических эфиров, таких как эпоксиды, оксетаны, тетрагидрофураны, лактоны и их смеси.
По одному варианту реализации настоящего изобретения связующее вещество описанных здесь УФ-Вид-отверждаемых оптикопеременных композиций получают из олигомерных соединений, отверждаемых радикалами, выбранных из (мет)акрилатов, предпочтительно выбранных из группы, состоящей из эпокси(мет)акрилатов, (мет)акрилированных масел, сложных полиэфиров (мет)акрилатов, алифатических или ароматических уретановых (мет)акрилатов, силиконовых (мет)акрилатов, амино (мет)акрилатов, акрильных (мет)акрилатов и их смесей. Термин "(мет)акрилат" в контексте настоящего изобретения относится к акрилатам, а также к соответствующим метакрилатам. Связующее вещество описанных здесь УФ-Вид-отверждаемых оптикопеременных композиций может быть изготовлено добавлением виниловых эфиров и/или мономерных акрилатов, таких как, например, триметилолпропан триакрилат (ТМРТА), пентаэритритол триакрилат (РТА), трипропиленгликольдиакрилат (TPGDA), дипропиленгликольдиакрилат (DPGDA), гександиол диакрилат (HDDA) и их полиэтоксилированных эквивалентов, таких как, например, полиэтоксилированный триметилолпропан триакрилат, полиэтоксилированный пентаэритритол триакрилат, полиэтоксилированный трипропиленгликоль диакрилат, полиэтоксилированный дипропиленгликоль диакрилат и полиэтоксилированный гександиол диакрилат.
По другому варианту осуществления настоящего изобретения связующее вещество описанных здесь УФ-Вид-отверждаемых оптикопеременных композиций получают из соединений, отверждаемых радикалами, выбранных из группы, состоящей из виниловых эфиров, пропениловых эфиров, циклических эфиров, таких как эпоксиды, оксетаны, тетрагидрофураны, лактоны, циклических тиоэфиров, виниловых и пропениловых тиоэфиров, гидроксилсодержащих соединений и их смесей, предпочтительно соединений, отверждаемых радикалами, выбранных из группы, состоящей из виниловых эфиров, пропениловых эфиров, циклических эфиров, таких как эпоксиды, оксетаны, тетрагидрофураны, лактоны и их смеси. Типичные примеры эпоксидов включают в себя, без ограничения, глицидилэфиры, β-метил глицидилэфиры алифатических или циклоалифатических диолов или многоатомных спиртов, глицидилэфиры дифенолов и полифенолов, сложные эфиры глицидила и многоатомных фенолов, 1,4-бутандиолдиглицидилэфиры фенолформальдегидного новолака, резорциновые диглицидилэфиры, алкильные глицидилэфиры, глицидилэфиры, содержащие сополимеры акрильных сложных эфиров (например, стирол-глицидил метакрилат или метил метакрилат-глицидил акрилат), полифункциональные жидкие и твердые новолачные глицидилэфирные смолы, полиглицидилэфиры и поли(β-метилглицидил)эфиры, поли(N-глицидил) соединения, поли(S-глицидил) соединения, эпоксисмолы, в которых глицидильные группы или β-метил глицидильные группы связаны с гетероатомами различных типов, глицидильные сложные эфиры карбоновых кислот и поликарбоновых кислот, лимонен монооксид, эпоксидированное соевое масло, бисфенол-А и бисфенол-F эпоксисмолы. Примеры подходящих эпоксидов раскрыты в европейском патенте ЕР-В 2125713. Подходящие примеры ароматических, алифатических или циклоалифатических виниловых эфиров включают в себя, без ограничения, соединения, имеющие по меньшей мере одну, предпочтительно по меньшей мере две винилэфирные группы в молекуле. Примеры виниловых эфиров включают в себя, без ограничения, триэтиленгликоля дивинилэфир, 1,4-циклогександиметанол дивинилэфир, 4-гидроксибутил винилэфир, пропенилэфир пропиленкарбоната, додецил винилэфир, терт-бутил винилэфир, терт-амил винилэфир, циклогексил винилэфир, 2-этилгексил винилэфир, этиленгликоль моновинилэфир, бутандиол моновинилэфир, гександиол моновинилэфир, 1,4-циклогександиметанол моновинилэфир, диэтиленгликоль моновинилэфир, этиленгликоль дивинилэфир, этиленгликоль бутилвинилэфир, бутан-1,4-диол дивинилэфир, гександиол дивинилэфир, диэтиленгликоля дивинилэфир, триэтиленгликоля дивинилэфир, триэтиленгликоля метилвинилэфир, тетраэтиленгликоль дивинилэфир, плюриол-Е-200 дивинилэфир, политетрагидрофуран дивинилэфир-290, триметилолпропан тривинилэфир, дипропиленгликоль дивинилэфир, октадецил виниловый эфир, метиловый эфир (4-циклогексил-метиленоксиэтен)-глутаровой кислоты и сложный эфир (4-бутоксиэтен)-изофталевой кислоты. Примеры гидрокси-содержащих соединений включают в себя, без ограничения, полиэфирные многоатомные спирты, такие как, например, поликапролактоны или полиэфирные адипатные многоатомные спирты, гликоли и полиэфирные многоатомные спирты, касторовое масло, гидроксифункциональные виниловые и акриловые смолы, сложные эфиры целлюлозы, такие как ацетат-бутират целлюлозы, и фенокси смолы. Дополнительные примеры подходящих соединений, отверждаемых радикалами, раскрываются в документах ЕР-В 2125713 и ЕР-В 0119425.
В качестве альтернативного варианта связующее вещество описанных здесь УФ-Вид-отверждаемых оптикопеременных композиций представляет собой гибридное связующее вещество и может быть приготовлено из смеси соединений, отверждаемых радикалами, и соединений, отверждаемых катионами, таких как описанные в данном документе.
УФ-Вид-отверждение мономера, олигомера или преполимера может требовать присутствия одного или более фотоинициаторов и может быть осуществлено несколькими путями. Как известно специалистам в данной области, один или более фотоинициаторов выбирают по их спектрам поглощения и выбирают в соответствии со спектрами испускания источника излучения. В зависимости от мономеров, олигомеров или преполимеров, использованных для изготовления связующего вещества, содержащегося в УФ-Вид-отверждаемых оптикопеременных композициях по настоящему документу, могут быть использованы разные фотоинициаторы. Подходящие примеры свободно-радикальных фотоинцицаторов известны специалистам в данной области и включают в себя, без ограничения, ацетофеноны, бензофеноны, альфа-аминокетоны, альфа-гидроксикетоны, оксиды фосфинов и производные оксидов фосфинов и бензилдиметилкетали. Подходящие примеры катионных фотоинцицаторов известны специалистам в данной области и включают в себя без ограничения ониевые соли, такие как органические соли йодония (например, соли диарилйодония), (например, соли триарилоксония) и соли сульфония (например, соли триарилсульфония). Другие примеры полезных фотоинцицаторов можно найти в стандартных учебниках, таких как "Chemistry & Technology of UV & ЕВ Formulation for Coatings, Inks & Paints", Volume III, "Photoinitiators for Free Radical Cationic и Anionic Polymerization", 2-е издание, by J. V. Crivello & K. Dietliker, под редакцией G. Bradley, и опубликованных в 1998 by John Wiley & Sons в сотрудничестве с SITA Technology Limited. Может также быть целесообразно включить в состав светочувствительное вещество в комбинации с одним или более фотоинициаторами, чтобы достичь эффективного отверждения. Типичные примеры подходящих светочувствительных веществ включают, без ограничения, изопропил-тиоксантон (ITX), 1-хлор-2-пропокси-тиоксантон (СРТХ), 2-хлор-тиоксантон (СТХ) и 2,4-диэтил-тиоксантон (DETX) и их смеси. Один или более фотоинициаторов, содержащихся в УФ-Вид-отверждаемых оптикопеременных композициях, предпочтительно присутствуют в количестве от около 0,1 до около 20 массовых процентов, более предпочтительно от около 1 до около 15 массовых процентов, причем массовые проценты основаны на общей массе УФ-Вид-отверждаемых оптикопеременных композиций.
Оптикопеременные композиции двойного отверждения, описанные в настоящем документе, могут дополнительно содержать одну или более добавок, включая, без ограничения, соединения и материалы, которые используют для регулировки физических, реологических и химических характеристик композиции, таких как вязкость (например, растворители и поверхностно-активные вещества), консистенция (например, добавки против осаждения/расслаивания, наполнители и пластификаторы), пенообразующие свойства (например, антипенообразующие средства), смазывающие свойства (воски), устойчивость к УФ (светочувствительные вещества и светостабилизаторы) и адгезионные свойства, и т.д. Добавки, описанные здесь, могут присутствовать в описываемых оптикопеременных композициях в количествах и в формах, известных в данной области техники, в т.ч. в форме так называемых наноматериалов, с размерами частиц в диапазоне от 1 до 1000 нм.
В качестве альтернативного варианта могут быть использованы композиции двойного отверждения; эти композиции сочетают механизмы термической сушки и отверждения облучением. Обычно такие композиции аналогичны композициям, отверждаемым облучением, но включают в себя летучий компонент, представленный водой или растворителем. Эти летучие составляющие выпаривают, сначала используя горячий воздух или инфракрасную сушку, затем процесс затвердевания завершает УФ-сушка.
Оптикопеременные композиции, описанные в настоящем документе, могут быть изготовлены диспергированием или смешиванием множества описанных здесь оптикопеременных пигментов, и одной или более добавок, в тех случаях, когда они присутствуют наряду с описанным здесь связующим веществом, с образованием, таким образом, жидких чернил. Один или более фотоинициаторов, если они присутствуют, могут быть добавлены к композиции либо во время этапа диспергирования или смешивания всех других ингредиентов, или на более позднем этапе, т.е. после образования жидких чернил.
Как показано и приведено в качестве примера на фигурах 2А и 2В, защитная нить или полоса по настоящему изобретению содержит один или более свободных от материала участков (С) на описанной здесь подложке, где один или более свободных от материала участков (С) может присутствовать вдоль длины защитной нити или полосы по настоящему изобретению. Один или более свободных от материала участков (С) на описанной здесь подложке могут присутствовать вдоль всей длины защитной нити или полосы по настоящему изобретению непрерывно (Фиг. 2А) или прерывисто (Фиг. 2B). Как показано и приведено в качестве примера на фигурах 3А и 3В, защитная нить или полоса по настоящему изобретению содержит один или более свободных от материала участков (С) на описанной здесь подложке, где один или более свободных от материала участков (С) могут присутствовать вдоль ширины защитной нити или полосы по настоящему изобретению. Один или более свободных от материала участков (С) на описанной здесь подложке могут присутствовать вдоль ширины защитной нити или полосы по настоящему изобретению непрерывно (Фиг. 3А) или прерывисто (Фиг. 3В). В качестве альтернативного варианта и как показано и приведено в качестве примера на фигуре 4, защитная нить или полоса по настоящему изобретению содержит один или более свободных от материала участков (С) на описанной здесь подложке, при этом один или более свободных от материала участков могут присутствовать в форме знака. Один или более свободных от материала участков (С), изображенные на фигурах 2-4, смежны с одним или более слоями, выбранными из группы, состоящей из первых оптикопеременных слоев, вторых оптикопеременных слоев, первых цветопостоянных слоев, вторых цветопостоянных слоев и их сочетаний.
3
4
Предпочтительно, первый описанный здесь оптикопеременный слой расположен поверх первого цветопостоянного слоя и/или второго цветопостоянного слоя, и второй оптикопеременный слой расположен поверх первого цветопостоянного слоя и/или второго цветопостоянного слоя. В противоположность оптикопеременному слою, который проявляет различные цвета или цветовые впечатления при изменении угла наблюдения, описанные здесь цветопостоянные слои состоят из слоев, которые не меняют цвет или цветовое впечатление при изменении угла наблюдения. Первые описанные здесь цветопостоянные слои изготовлены из цветопостоянной композиции, а второй цветопостоянный слой изготовлен из цветопостоянной композиции, отличающейся от одного из первых цветопостоянных слоев. Цветопостоянные композиции обычно содержат связующее вещество, такое как описанные в этом документе выше, и множество неорганических пигментов, органических пигментов или их смесей. Типичные примеры неорганических пигментов включают в себя без ограничения C.I. Пигмент желтый 12, C.I. Пигмент желтый 42, C.I. Пигмент желтый 93, 109, C.I. Пигмент желтый 110, C.I. Пигмент желтый 147, C.I. Пигмент желтый 173, C.I. Пигмент оранжевый 34, C.I. Пигмент оранжевый 48, C.I. Пигмент оранжевый 49, C.I. Пигмент оранжевый 61, C.I. Пигмент оранжевый 71 C.I. Пигмент оранжевый 73, C.I. Пигмент красный 9, C.I. Пигмент красный 22, C.I. Пигмент красный 23, C.I. Пигмент красный 67, C.I. Пигмент красный 122, C.I. Пигмент красный 144, C.I. Пигмент красный 146, C.I. Пигмент красный 170, C.I. Пигмент красный 177, C.I. Пигмент красный 179, C.I. Пигмент красный 185, C.I. Пигмент красный 202, C.I. Пигмент красный 224, C.I. Пигмент красный 242, C.I. Пигмент красный 254, C.I. Пигмент красный 264, C.I. Пигмент коричневый 23, C.I. Пигмент синий 15, C.I. Пигмент синий 15:3, C.I. Пигмент синий 60, C.I. Пигмент фиолетовый 19, C.I. Пигмент фиолетовый 23, C.I. Пигмент фиолетовый 32, C.I. Пигмент фиолетовый 37, C.I. Пигмент зеленый 7, C.I. Пигмент зеленый 36, C.I. Пигмент черный 7, C.I. Пигмент черный 11, оксиды металлов, сурьму желтую, хромат свинца, хромат-сульфат свинца, молибдат свинца, ультрамарин синий, кобальт синий, марганец синий, оксид хрома зеленый, гидрированный оксид хрома зеленый, кобальт зеленый и сульфиды металлов, такие как церий или сульфид кадмия, сульфоселениды кадмия, феррит цинка, ванадат висмута, берлинская лазурь, FeO, газовая сажа и смешанные оксиды металлов. Типичные примеры органических пигментов включают, без ограничений, азо пигменты, азометин, метин, антрахинон, фталоцианин, перинон, перилен, дикетопиррорлопиррол, тиоиндиго, тиазининдиго, диоксазин, имидоизоиндолин, имидоизоиндолинон, квинакридон, флавантрон, индантрон, антрапиримидин и квинофталон. Другие пигменты, такие как переливающиеся цветами радуги или металлические пигменты, также могут быть использованы в сочетании с описанными здесь неорганическими и органическими пигментами.
Первый цветопостоянный слой может быть смежным или не смежным со вторым цветопостоянным слоем. Под "смежным" понимается, что первый цветопостоянный слой и второй цветопостоянный слой находятся в непосредственном контакте. Фиг. 5А иллюстрирует и является примером защитной нити или полосы по настоящему изобретению, где первый цветопостоянный слой (А) не является смежным со вторым цветопостоянным слоем (В) и где свободный от материала участок (С) является смежным и с первым, и со вторым цветопостоянными слоями. Фиг. 5В иллюстрирует защитную нить или полосу по настоящему изобретению, где первый цветопостоянный слой (А) смежен в продольном направлении со вторым цветопостоянным слоем (В), и где свободный от материала участок (С) является смежным со вторым цветопостоянным слоем (В). В качестве альтернативного варианта свободный от материала участок может быть смежным с первым цветопостоянным слоем.
Как показано в качестве примера на фигурах 6А и 6В, первый цветопостоянный слой (А) и второй цветопостоянный слой (В) защитной нити или полосы по настоящему изобретению могут быть расположены вдоль длины защитной нити или полосы настоящего изобретения чередующимся образом или как повторяющийся мотив. Длина каждого из первого (d1) и второго (d2) цветопостоянных слоев может быть одинаковой, схожей или отличающейся вдоль всей длины защитной нити или полосы по настоящему изобретению. Фиг. 6А иллюстрирует защитную нить или полосу по настоящему изобретению, где первый цветопостоянный слой (А) не является смежным со вторым цветопостоянным слоем (В). Когда первый цветопостоянный слой не является смежным со вторым цветопостоянным слоем, один или более свободных от материала участков может быть или смежным с одним из цветопостоянных слоев (первым или вторым), или смежным с обоими (первым и вторым) цветопостоянными слоями. Фиг. 6В иллюстрирует защитную нить или полосу по настоящему изобретению, где первый цветопостоянный слой (А) является смежным со вторым цветопостоянным слоем (В) и один или более свободных от материала участков (С) смежны и с первым цветопостоянным слоем (А), и со вторым цветопостоянным слоем (В). Когда первый цветопостоянный слой является смежным со вторым цветопостоянным слоем, один или более свободных от материала участков могут быть или смежными с одним из цветопостоянных слоев (первым или вторым), или смежными с обоими (первым и вторым) цветопостоянными слоями.
Как показано и приведено в качестве примера на фигурах 7А и 7В, первый, а в альтерантивном варианте второй, цветопостоянный слой может присутствовать непрерывно на по меньшей мере одном участке защитной нити или полосы по настоящему изобретению, а второй, в альтернативном варианте первый, цветопостоянный слой присутствует прерывисто и имеет заданный дизайн, такой как, например, формы окружности или круга, формы многоугольников и знаков. Заданный дизайн может частично или полностью простираться поперек ширины защитной нити или полосы по настоящему изобретению. Один или более свободных от материала участков могут быть или смежными с одним из цветопостоянных слоев (первым или вторым), или смежными с обоими (первым и вторым) цветопостоянными слоями.
Как показано и приведено в качестве примера на фигурах от 8А до 8D, и первый, и второй цветопостоянный слои могут присутствовать прерывисто на по меньшей мере одном участке защитной нити или полосы по настоящему изобретению и иметь заданный дизайн, такой как, например, формы окружности или круга, формы многоугольников и знаков. Последовательность из первого и второго цветопостоянных слоев вдоль длины защитной нити или полосы по настоящему изобретению может быть правильной или неправильной. Заданный дизайн первого цветопостоянного слоя и/или второго цветопостоянного слоя может частично или полностью простираться поперек ширины защитной нити или полосы по настоящему изобретению.
Если первый цветопостоянный слой является смежным со вторым цветопостоянным слоем, второй цветопостоянный слой может быть размещен на одной или более покрывающих областях поверх первого цветопостоянного слоя. В качестве альтернативного варианта первый цветопостоянный слой может быть размещен на одной или более покрывающих областях поверх второго цветопостоянного слоя. Когда первый, в альтернативном варианте второй, цветопостоянный слой или часть первого, в альтернативном варианте второго, цветопостоянного слоя покрыта вторым, в альтернативном варианте первым, цветопостоянным слоем, оба цветопостоянных слоя должны быть видны с одной стороны, предпочтительно верхней поверхности (т.е. поверхности, облицовывающей оптикопеременные слои), защитной нити или полосы по настоящему изобретению через одно или более отверстий в форме знака первого и второго оптикопеременных слоев, или через области отсутствия оптикопеременной композиции первого и второго оптикопеременных слоев (т.е. области снаружи знака, изготовленного из первой или второй оптикопеременных композиций).
Первый оптикопеременный слой и второй оптикопеременный слой, описанные здесь, могут быть смежными друг с другом или могут не быть смежными друг с другом. По аналогии со структурами цветопостоянных слоев, описанных на фигурах 5-8, где А, в контексте обсуждения оптикопеременных слоев, соответствует первому оптикопеременному слою, и В соответствует второму оптикопеременному слою или, в альтернативном варианте, А соответствует второму оптикопеременному слою и В соответствует первому оптикопеременному слою. Первый оптикопеременный слой и второй оптикопеременный слой могут быть расположены различными способами, например такими, какие раскрыты на фигурах 5-8, при условии, что первый оптикопеременный слой и второй оптикопеременный слой или содержат один или более разрывов в форме знака, или представляют собой знак, изготовленный из оптикопеременных композиций, так что первый цветопостоянный слой, второй цветопостоянный слой и один или более свободных от материала участков видны с одной стороны защитной нити или полосы.
Каждый вариант осуществления или пример, описанный на Фигурах 5-8 для первого и второго цветопостоянных слоев, может сочетаться с каждым вариантом осуществления или примером, описанным на Фигурах 5-8 для первого и второго оптикопеременных слоев.
Каждый вариант осуществления или пример, описанный на Фигурах 5-8 для первого и второго цветопостоянных слоев, может сочетаться с i) каждым вариантом осуществления или примером, описанным на Фигурах 5-8 для первого и второго оптикопеременных слоев и/или ii) с каждым вариантом осуществления или примером, описанным на Фигурах 2-4 для одного или более свободных от материала участков.
Защитная нить или полоса по настоящему изобретению содержит подложку. Предпочтительно, подложку выбирают из группы, состоящей из пластмасс, полимеров, композитных материалов, металлов, металлизированных материалов и их смесей. Типичные примеры полимерных или пластиковых подложек включают в себя полиолефины, такие как полиэтилен и полипропилен, полиамиды, сложные полиэфиры, такие как поли(этилентерефталат) (ПЭТ), поли(1,4-бутилентерефталат) (ПБТ), поли(этилен 2,6-нафтоат) (ПЭН) и поливинилхлориды (ПВХ). Типичные примеры композитных материалов включают, без ограничения, многослойные структуры или ламинаты из бумаги и по меньшей мере один пластиковый или полимерный материал, например как описанные выше. Типичный пример металлов включает в себя, без ограничения, алюминий (Al), хром (Cr), медь (Cu), золото (Au), железо (Fe), никель (Ni), серебро (Ag), их сочетания или сплавы двух или более вышеупомянутых металлов. В качестве альтернативного варианта, подложка может быть ламинированной структурой, состоящей из двух слоев, ламинированных вместе, и, по выбору, содержащей защитный элемент и/или металлизацию между двумя слоями. Подложка может быть окрашена.
Описанные здесь металлизированные материалы могут содержать поверхностный рельеф в форме выпуклой дифракционной структуры.
Предпочтительно, подложка, описанная здесь, представляет собой металлизированный материал. Типичные примеры металлизированных материалов включают, без ограничения, пластиковые или полимерные материалы, содержащие металл, например как описанные выше, размещенные или непрерывно или прерывисто на их поверхности. Металлизация описанного выше материала может быть выполнена процессом электроосаждения, процессом покрытия под глубоким вакуумом или процессом напыления и может быть непрерывной или прерывистой. Обычно металл имеет толщину между около 1 и около 100 нанометров (нм).
Более предпочтительно, описанная здесь подложка представляет собой металлизированный материал, дополнительно содержащий знаки. Упомянутые знаки могут состоять из позитивного текста или открытого текста. Под "позитивным текстом", подразумевается, что знак состоит из металла, окруженного деметализированной областью, и под "открытым текстом" подразумевается, что знак состоит из негативного текста, т.е. металлический материал, содержащий деметаллизированные участки в форме знака в негативном написании. Предпочтительно, описанная здесь подложка представляет собой металлизированный материал, дополнительно содержащий знаки в форме открытого текста, упомянутые знаки видны с одной стороны защитной нити или полосы. Более предпочтительно, знаки в форме открытого текста, присутствующие на описанном здесь металлизированном материале, располагают в совмещении с одним или более свободными от материала участками, чтобы они были видны с одной стороны защитной нити или полосы, и, более предпочтительно, были видны совместно с первым оптикопеременным слоем, вторым оптикопеременным слоем, первым цветопостоянным слоем и вторым цветопостоянным слоем. Деметаллизированные участки могут быть произведены с помощью процессов, известных специалистам в данной области, таких как, например, химическое травление, лазерное травление или способы промывки.
С целью повышения устойчивости к износу и загрязнению или с целью модификации видимого блеска или эстетического внешнего вида защитной нити или полосы по настоящему изобретению защитная нить или полоса по настоящему изобретению может дополнительно содержать один или более защитных слоев поверх первого и второго оптикопеременных слоев. Когда они присутствуют, один или более защитных слоев обычно изготовлены из защитных лаков, которые прозрачны или слегка окрашены, или оттенены так, что первый оптикопеременный слой, второй оптикопеременный слой, первый цветопостоянный слой, второй цветопостоянный слой и один или более свободных от материала участков видны с одной стороны защитной нити или полосы по настоящему изобретению. Один или более защитных лаков могут быть более или менее блестящими. Защитные лаки могут быть композициями, отверждаемыми облучением, термозакрепляемыми композициями или любым их сочетанием, например таким, как описано выше. Предпочтительно, один или более защитных слоев изготовлены из отверждаемых облучением композиций, более предпочтительно УФ-Вид отверждаемых композиций.
Защитная нить или полоса по настоящему изобретению может дополнительно содержать один или более дополнительных слоев, предпочтительно выбранных из группы, состоящей из клейких слоев, лаков, машиночитаемых слоев, скрывающих слоев и их сочетаний. Когда они присутствуют, один или более дополнительных слоев могут быть непрерывными или прерывистыми.
Защитная нить или полоса по настоящему изобретению может дополнительно содержать один или более клейких слоев на по меньшей мере одной поверхности упомянутой защитной нити или полосы, чтобы обеспечить приклеивание к подложке защищенного документа при встраивании нити или полосы в или на упомянутую подложку.
С целью облегчения автоматической проверки подлинности защитной нити или полосы по настоящему изобретению или защищенного документа, содержащего упомянутую защитную нить или полосу аппаратом аутентификации, таким как, например, банкомат (ATMs), нить по настоящему изобретению может дополнительно содержать один или более машиночитаемых слоев. Когда они присутствуют, один или более машиночитаемых слоев предпочтительно содержат машиночитаемое вещество, выбранное из группы, состоящей из магнитных веществ, люминесцентных веществ, проводящих электричество веществ, поглощающих инфракрасные лучи веществ и их смесей. В настоящем документе термин "машиночитаемый материал" относится к материалу, который проявляет по меньшей мере одно отличительное свойство, не воспринимаемое невооруженным глазом, и которое может содержаться в слое, чтобы предоставить возможность установления подлинности упомянутого слоя или товара, содержащего упомянутый слой, путем использования особого оборудования для его аутентификации.
С целью дополнительного повышения устойчивости против подделки или незаконного воспроизведения защитной нити или полосы по настоящему изобретению может быть целесообразно добавить один или более скрывающих слоев, чтобы замаскировать любую информацию, присутствующую в защитной нити или полосе, такую как, например, любую информацию, относящуюся к одному или более машиночитаемым слоям, описанным в настоящем документе выше. Например, магнитную или другую машиночитаемую информацию, которая различима визуально, было бы более легко подделать, если бы потенциальный фальшивомонетчик мог обнаружить присутствие и/или расположение магнитных областей для считывания. Если магнитную или другую машиночитаемую информацию нельзя увидеть визуально, фальшивомонетчик не будет мотивирован воспроизводить эту информацию, и, следовательно, подделка не удастся и будет легко выявлена, если она воспроизведена нелегально. Следовательно, защитная нить или полоса по настоящему изобретению может дополнительно содержать один или более скрывающих слоев. Типичные примеры скрывающих слоев включают в себя, без ограничения, алюминиевые слои, черные слои, белые слои, непрозрачные окрашенные слои и металлизированные слои и их сочетания.
Также в настоящем документе описаны процессы изготовления защитных нитей или полос по настоящему изобретению и защитные нити или полосы, полученные в результате. Защитные нити или полосы по настоящему изобретению могут быть изготовлены с помощью процесса, включающего этапы:
a) нанесения, предпочтительно процессом печати, выбранным из группы, состоящей из глубокой, трафаретной и флексографической печати, описанной здесь цветопостоянной композиции, чтобы получить первый цветопостоянный слой на описанной здесь подложке,
b) нанесения, предпочтительно процессом печати, выбранным из группы, состоящей из глубокой, трафаретной и флексографической печати, описанной здесь цветопостоянной композиции, чтобы получить второй цветопостоянный слой на структуре, полученной на этапе а), где цветопостоянная композиция этапа b) отличается от цветопостоянной композиции этапа а),
c) нанесения описанной здесь оптикопеременной композиции, чтобы получить первый оптикопеременный слой на структуре, полученной на этапе b), процессом, выбранным из группы, состоящей из глубокой, трафаретной и флексографической печати, либо сохраняя при этом один или более разрывов в форме знака, либо нанося оптикопеременную композицию в форме знака,
d) нанесения оптикопеременной композиции, описанной здесь, чтобы образовать второй оптикопеременный слой на структуре, полученной на этапе с) процессом, выбранным из группы, состоящей из глубокой, трафаретной и флексографической печати, либо сохраняя при этом один или более разрывов в форме знака, либо нанося оптикопеременную композицию в форме знака, где оптикопеременная композиция этапа d) отличается от оптикопеременной композиции этапа с),
e) необязательно, нанесения второй подложки на структуре, полученной на этапе d), и
f) необязательно, нанесения термоклеевого слоя на одну или обе стороны структуры, полученной на этапе d) или этапе е),
где композиции этапов a)-d) нанесены с сохранением одного или более свободных от материала участков на подложке.
Когда защитные нити или полосы по настоящему изобретению состоят из структур, в которых первый оптикопеременный слой расположен поверх первого цветопостоянного слоя и/или второго цветопостоянного слоя, и второй оптикопеременный слой расположен поверх первого цветопостоянного слоя и/или второго цветопостоянного слоя, эти защитные нити или полосы могут быть изготовлены с помощью процесса, включающего этапы:
a) нанесения, предпочтительно процессом печати, выбранным из группы, состоящей из глубокой, трафаретной и флексографической печати, описанной здесь цветопостоянной композиции, чтобы получить первый цветопостоянный слой на описанной здесь подложке,
b) нанесения, предпочтительно процессом печати, выбранным из группы, состоящей из глубокой, трафаретной и флексографической печати, описанной здесь цветопостоянной композиции, чтобы получить второй цветопостоянный слой на структуре, полученной на этапе а), где цветопостоянная композиция этапа b) отличается от цветопостоянной композиции этапа а),
c) нанесения описанной здесь оптикопеременной композиции, чтобы получить первый оптикопеременный слой на первом цветопостоянном слое и/или на втором цветопостоянном слое структуры, полученной на этапе b), процессом, выбранным из группы, состоящей из глубокой, трафаретной и флексографической печати, либо сохраняя при этом один или более разрывов в форме знака, либо нанося оптикопеременную композицию в форме знака,
d) нанесения описанной здесь оптикопеременной композиции, чтобы получить второй оптикопеременный слой на первом цветопостоянном слое и/или на втором цветопостоянном слое структуры, полученной на этапе с), процессом, выбранным из группы, состоящей из глубокой, трафаретной и флексографической печати, либо сохраняя при этом один или более разрывов в форме знака, либо нанося оптикопеременную композицию в форме знака, где оптикопеременная композиция этапа d) отличается от оптикопеременной композиции этапа с),
e) необязательно, нанесения второй подложки на структуре, полученной на этапе d), и
f) необязательно, нанесения термоклеевого слоя на одну или обе стороны структуры, полученной на этапе d) или этапе е),
где композиции этапов a)-d) нанесены с сохранением одного или более свободных от материала участков на подложке. В предпочтительном варианте осуществления на этапе е) вторую подложку наносят на структуру, полученную на этапе d). В таком предпочтительном процессе композиции этапов a)-d) наносят, сохраняя один или более свободных от материала участков на по меньшей мере одной из подложек, предпочтительно на подложке этапа а), т.е. подложке, покрывающей цветопостоянный слой(и).
В качестве альтернативного варианта защитные нити или полосы по настоящему изобретению могут быть изготовлены с помощью процесса, включающего этапы:
a) нанесения описанной здесь оптикопеременной композиции, чтобы получить первый оптикопеременный слой на подложке процессом, выбранным из группы, состоящей из глубокой, трафаретной и флексографической печати, либо сохраняя при этом один или более разрывов в форме знака, либо нанося описанную здесь оптикопеременную композицию в форме знака,
b) нанесения описанной здесь оптикопеременной композиции, чтобы получить второй оптикопеременный слой на структуре, полученной на этапе а), процессом, выбранным из группы, состоящей из глубокой, трафаретной и флексографической печати, либо сохраняя при этом один или более разрывов в форме знака, либо нанося оптикопеременную композицию в форме знака, где оптикопеременная композиция этапа b) отличается от оптикопеременной композиции этапа а),
c) нанесения, предпочтительно процессом печати, выбранным из группы, состоящей из глубокой, трафаретной и флексографической печати, описанной здесь цветопостоянной композиции, чтобы получить первый описанный здесь цветопостоянный слой на структуре, полученной на этапе b),
d) нанесения, предпочтительно процессом печати, выбранным из группы, состоящей из глубокой, трафаретной и флексографической печати, описанной здесь цветопостоянной композиции, чтобы получить второй описанный здесь цветопостоянный слой на структуре, полученной на этапе с), где цветопостоянная композиция этапа d) отличается от цветопостоянной композиции этапа с),
e) необязательно, нанесения второй подложки на структуре, полученной на этапе d), и
f) необязательно, нанесения термоклеевого слоя на одну или обе стороны структуры, полученной на этапе d) или е),
где композиции этапов a)-d) нанесены с сохранением одного или более свободных от материала участков на подложке.
В качестве альтернативного варианта и когда защитные нити или полосы по настоящему изобретению состоят из структур, в которых первый оптикопеременный слой расположен поверх первого цветопостоянного слоя и/или второго цветопостоянного слоя, и второй оптикопеременный слой расположен поверх первого цветопостоянного слоя и/или второго цветопостоянного слоя, эти защитные нити или полосы могут быть изготовлены с помощью процесса, включающего этапы:
a) нанесения описанной здесь оптикопеременной композиции, чтобы получить первый оптикопеременный слой на подложке процессом, выбранным из группы, состоящей из глубокой, трафаретной и флексографической печати, либо сохраняя при этом один или более разрывов в форме знака, либо нанося описанную здесь оптикопеременную композицию в форме знака,
b) нанесения описанной здесь оптикопеременной композиции, чтобы получить второй оптикопеременный слой на структуре, полученной на этапе а), процессом, выбранным из группы, состоящей из глубокой, трафаретной и флексографической печати, либо сохраняя при этом один или более разрывов в форме знака, либо нанося оптикопеременную композицию в форме знака, где оптикопеременная композиция этапа b) отличается от оптикопеременной композиции этапа а),
c) нанесения, предпочтительно процессом печати, выбранным из группы, состоящей из глубокой, трафаретной и флексографической печати, описанной здесь цветопостоянной композиции, чтобы получить первый описанный здесь цветопостоянный слой, на первый оптикопеременный слой и/или на второй оптикопеременный слой структуры, полученной на этапе b),
d) нанесения, предпочтительно процессом печати, выбранным из группы, состоящей из глубокой, трафаретной и флексографической печати, описанной здесь цветопостоянной композиции, чтобы получить второй описанный здесь цветопостоянный слой, на первый оптикопеременный слой и/или на второй оптикопеременный слой структуры, полученной на этапе с), где цветопостоянная композиция этапа d) отличается от цветопостоянной композиции этапа с),
e) необязательно, нанесения второй подложки на структуре, полученной на этапе d), и
f) необязательно, нанесения термоклеевого слоя на одну или обе стороны структуры, полученной на этапе d) или е),
где композиции этапов от а) до d) нанесены с сохранением одного или более свободных от материала участков на подложке. В предпочтительном варианте осуществления на этапе е) вторую подложку наносят на структуру, полученную на этапе d). В таком предпочтительном процессе композиции этапов a)-d) наносят, сохраняя один или более свободных от материала участков на по меньшей мере одной из подложек, предпочтительно на второй подложке, т.е. подложке, покрывающей цветопостоянный слой(и). В другом варианте изобретения, в предпочтительном варианте осуществления изобретения, на этапе а) оптикопеременную композицию наносят, чтобы получить первый оптикопеременный слой на подложке, на этапе b) оптикопеременную композицию наносят, чтобы получить второй оптикопеременный слой на подложке на структуре, полученной на этапе а), на этапе с) цветопостоянную композицию наносят, чтобы получить первый цветопостоянный слой на структуре, полученной на этапе b), на первый оптикопеременный слой и/или второй оптикопеременный слой, на этапе d) цветопостоянную композицию наносят, чтобы получить второй цветопостоянный слой на структуре, полученной на этапе с), на первый оптикопеременный слой и/или второй оптикопеременный слой, так чтобы первый цветопостоянный слой находился в прямом контакте с первым и/или вторым оптикопеременным слоем, и/или второй цветопостоянный слой находился в прямом контакте с первым и/или вторым оптикопеременным слоем.
В качестве альтернативного варианта могли бы быть использованы другие последовательности нанесения цветопостоянных композиций и оптикопеременных композиций при условии, что первый оптикопеременный слой, второй оптикопеременный слой, первый цветопостоянный слой, второй цветопостоянный слой и один или более свободных от материала участков вместе видны с одной стороны защитной нити или полосы, как описано выше.
В качестве альтернативного варианта и когда защитные нити или полосы по настоящему изобретению состоят из структур, в которых первый оптикопеременный слой расположен поверх первого цветопостоянного слоя и/или второго цветопостоянного слоя, и второй оптикопеременный слой расположен поверх первого цветопостоянного слоя и/или второго цветопостоянного слоя, эти защитные нити или полосы могут быть изготовлены процессом, в котором могли бы быть использованы другие последовательности нанесения цветопостоянных композиций и оптикопеременных композиций, при условии, что i) первый оптикопеременный слой, второй оптикопеременный слой, первый цветопостоянный слой, второй цветопостоянный слой и один или более свободных от материала участков совместно видны с одной стороны защитной нити или полосы, как описано выше, ii) первый оптикопеременный слой расположен поверх первого цветопостоянного слоя и/или второго цветопостоянного слоя, и iii) второй оптикопеременный слой расположен поверх первого цветопостоянного слоя и/или второго цветопостоянного слоя.
Если защитная нить или полоса по настоящему изобретению произведена с использованием двух подложек для размещения между ними первых цветопостоянных слоев, вторых цветопостоянных слоев, первых оптикопеременных слоев и вторых оптикопеременныых слоев, любая из этих подложек может использоваться в качестве подложки, которая находится ближе к защищенному документу, чем другая. Предпочтительно, подложка, которая является смежной с первым и/или вторым цветопостоянным слоем, находится ближе к защищенному документу, чем другая подложка.
Когда выражение "поверх" используют для описания взаимного расположения защищенной нити или полосы, в случаях, когда защитная нить или полоса расположена вверх ногами, может оказаться, что верхний слой станет слоем, расположенным внизу. Оба варианта размещения находятся в пределах объема настоящего изобретения. Другими словами, когда слой А упоминается как расположенный поверх слоя В, в пределы объема настоящего изобретения попадает также и случай, когда защитная нить или полоса размещена вверх ногами, так что на самом деле слой В находится сверху слоя А. Предпочтительно, "слой А расположен поверх слоя В" означает, что слой В находится ближе к подложке, прилегающей к защищенному документу, чем слой А. В другом варианте изобретения в предпочтительном варианте осуществления выражение "поверх" также означает, что два слоя находятся в прямом контакте друг с другом.
Как известно специалистам в данной области, термин ротационная глубокая печать относится к процессу печати, который описан, например, в "Handbook of print media", Helmut Kipphan, Springer Edition, c. 48. Ротационная глубокая печать является процессом печати, в котором элементы изображения гравируются на поверхности цилиндра. Не содержащие изображения области остаются на неизменном исходном уровне. Перед печатью печатающую плоскость целиком (как непечатающие, так и печатающие элементы) покрывают и заливают типографской краской. Перед печатью краску удаляют из областей без изображения с использованием тряпки или ножа, так что краска остается только в углублениях. Изображение переносят из углублений на подложку под давлением, обычно в интервале 2-4 бар, а также за счет силы адгезии между подложкой и краской. Термин ротационная глубокая печать не охватывает процессы металлографии (также называемые в данной области как процессы печати с помощью выгравированной на стали заготовки или медных пластин), которые, например, основаны на использовании других типов краски.
th
В флексографии предпочтительно используется блок с ракельным ножом, предпочтительно с ракельной камерой, анилоксовый валик и формный цилиндр. Анилоксовый валик предпочтительно содержит мелкие углубления, объем и/или плотность которых определяют скорость нанесения краски. Формный цилиндр располагается напротив анилоксового валика, и в то же самое время удаляет избыток чернил. Анилоксовый валик переносит краску на формный цилиндр, который окончательно переносит краску на подложку. Особый дизайн может быть получен с использованием сконструированной фотополимерной печатной формы. Формные цилиндры могут быть изготовлены из полимерных или эластомерных материалов. Полимеры в основном используют в качестве фотополимеров в печатных формах и иногда как бесшовное покрытие на кожухе. Фотополимерные печатные формы изготавливают из фоточувствительных полимеров, которые затвердевают под действием ультрафиолетового (УФ) света. Фотополимерные печатные формы нарезают до требуемого размера и помещают в блок воздействия УФ светом. Одну сторону формы полностью подвергают действию УФ света, чтобы отвердить основу печатной формы. Форму затем переворачивают, негатив работы прикрепляют поверх неотвержденной стороны, и форму дальше подвергают действию УФ света. Это отверждает форму в областях изображения. Затем форму обрабатывают, чтобы удалить неотвердевший фотополимер с областей, в которых не будет изображения, что понижает уровень поверхности формы в этих областях, где не будет изображения. После обработки форму сушат и подают дополнительную дозу УФ света, чтобы отвердить форму целиком. Подготовка печатных цилиндров для флексографии описана в Printing Technology, J. М. Adams and P.A. Dolin, Delmar Thomson Learning, 5 Edition, c. 359-360.
th
th
Трафаретная печать (также известная в данной области как шелкография) - трафаретный процесс, при котором краску переносят на поверхность через трафарет, имеющий в основе тонковолокнистую сетку или шелк, синтетические волокна или металлические нити, натянутые вплотную на рамку. Отверстия сетки закупорены в областях, где нет изображения, и остаются открытыми в областях изображения. Носитель изображения называется экраном. Трафаретная печать может быть плоскостной или ротационной. Во время печати на рамку подается краска, которая заливает экран, и валик затем прокатывают поперек него, тем самым продавливая краску через открытые отверстия экрана. При этом поверхность, на которой печатают, удерживается в контакте с экраном, и краска переносится на нее. Трафаретная печать подробно описана, например, в The Printing ink manual, R.H. Leach and R.J. Pierce, Springer Edition, 5 Edition, c. 58-62 и в Printing Technology, J. M. Adams and P.A. Dolin, Delmar Thomson Learning, 5 Edition, c. 293-328.
Как известно специалистам в данной области, после нанесения печатного материала на поверхность (например, подложку, или уже затвердевший или отвержденный материал), упомянутый материал подвергают этапу отверждения. Во время этапа отверждения печатный материал отверждают, сушат, сгущают, вводят в реакцию или полимеризуют, как описано выше, т.е. путем отверждения облучением, путем термической сушки или путем их сочетания.
Следующий этап, состоящий из нарезания защитных нитей или полос по настоящему изобретению, может быть осуществлен так, чтобы получить защитные нити или полосы, имеющие предпочтительно ширину, т.е. размер в поперечном направлении, между около 0,5 мм и около 30 мм, более предпочтительно между около 0,5 мм и около 5 мм.
Защитные нити или полосы по настоящему изобретению особенно подходят для защиты защищенного документа от подделки или фальсификации. Следовательно, настоящее изобретение раскрывает применение защитной нити или полосы по настоящему изобретению для защиты защищенного документа от подделки или фальсификации. Настоящее изобретение дополнительно описывает защищенный документ, содержащий защитную нить или полосу по настоящему изобретению. Такой защищенный документ предпочтительно содержит подложку, выбранную из группы, состоящей из бумаг, полимеров и их сочетаний.
Защищенные документы обычно защищают несколькими элементами защиты, которые выбраны из различных технологических областей, произведены различными поставщиками и внедрены в различные составляющие части защищенного документа. Чтобы взломать защиту защищенного документа, мошеннику необходимо получить все из использованных материалов и получить доступ ко всем требуемым технологиям обработки, что является трудновыполнимой задачей. Примеры защищенных документов включают, без ограничения, ценные документы и ценные коммерческие товары. Типичные примеры ценных документов включают, без ограничения, банкноты, бланки документов, билеты, чеки, ваучеры, гербовые марки и акцизные марки, договоры и т.п., документы, удостоверяющие личность, такие как паспорта, идентификационные карты, визы, банковские карты, кредитные карты, транзакционные карты, пропуска, входные билеты и т.п. Термин "ценные коммерческие товары" относится к упаковочному материалу, в особенности для фармацевтической, косметической, электронной или пищевой промышленности, который может содержать один или более защитных элементов, удостоверяющих содержимое упаковки, например подлинность лекарства. Примеры этих упаковочных материалов включают, без ограничения, этикетки, такие как этикетки, подтверждающие подлинность бренда, этикетки, подтверждающие отсутствие вскрытия тары, и пломбы. Предпочтительно, защищенный документ по настоящему изобретению выбран из группы, состоящей из банкнот, документов, удостоверяющих личность, таких как паспорта, идентификационные карты, водительские права и т.п., и, более предпочтительно, банкнот.
Защитная нить или полоса по настоящему изобретению может быть внедрена в защищенный документ как изнутри, так и снаружи, в особенности в бумаги и полимеры, использованные для изготовления защищенных документов, чтобы обеспечить устойчивость защищенной нити или полосы к подделке или незаконному воспроизведению.
Также в настоящем документе описаны способы изготовления описанных здесь защищенных документов и защищенных документов, полученных из них. Защищенные документы по настоящему изобретению могут быть изготовлены с помощью процесса, содержащего этап по меньшей мере частичного или полного встраивания в них описанной здесь защитной нити или полосы или этап прикрепления описанной здесь защитной нити или полосы на поверхность защищенного документа.
Защитная нить или полоса по настоящему изобретению может быть по меньшей мере частично или полностью внедрена в защищенный документ, как имеющая пробелы защитная нить или полоса. Если защищенный документ содержит подложку, являющуюся защищенной бумагой, защитная нить или полоса по настоящему изобретению может быть по меньшей мере частично встроена в защищенную бумагу во время ее производства способами, обычно используемыми в бумагоделательной промышленности. Например, защитная нить или полоса по настоящему изобретению может быть спрессована с влажными бумажными волокнами, пока эти волокна разъединены и пластичны, тем самым давая в результате защитную нить или полосу, полностью встроенную в получаемую в результате защищенную бумагу. Защитная нить или полоса по настоящему изобретению может также подаваться в листоотливную цилиндровую бумагоделательную машину, круглосеточную бумагоделательную машину, или схожую машину известного типа, приводя в результате к частичному встраиванию защитной нити или полосы в тело конечной бумаги (т.е. к бумаге с окошками).
В качестве альтернативного варианта защитная нить или полоса по настоящему изобретению может быть размещена полностью на поверхности защищенного документа как переносимый элемент. В таком случае защитная нить или полоса по настоящему изобретению может быть закреплена на поверхности защищенного документа любыми известными способами, включая, без ограничения, нанесение чувствительного к давлению клея на поверхность защищенной нити или полосы, нанесение термически активируемого клея на поверхность защитной нити или полосы, или использование способов термопереноса.